(57)【要約】【課題】より性能のよい二次電池の提供を目的とする。【解決手段】二次電池であって、電極層と、絶縁層と、前記電極層と前記絶縁層との間に積層され、前記電極層に含まれる電極活物質と前記絶縁層に含まれる絶縁物質とを含む混合層と、を有し、前記絶縁層はフッ素を含有し、前記電極層はフッ素を実質的に含有しないことを特徴とする。【選択図】  図１
2018098050.tif 000002
【特許請求の範囲】
【請求項１】
電極層と、絶縁層と、前記電極層と前記絶縁層との間に積層され、前記電極層に含まれる電極活物質と前記絶縁層に含まれる絶縁物質とを含む混合層と、を有し、
前記絶縁層はフッ素を含有し、
前記電極層はフッ素を実質的に含有しないことを特徴とする、二次電池。
【請求項２】
請求項１に記載の二次電池であって、
前記混合層の厚さは、前記電極活物質の平均粒径以下であることを特徴とする、二次電池。
【請求項３】
請求項１に記載の二次電池であって、
前記絶縁層は、ポリビニリデンフルオライド系ポリマーを含有することを特徴とする、二次電池。
【請求項４】
絶縁層に含まれる結着剤を析出させる溶媒と、電極活物質を含む電極材スラリを集電箔の表面に積層する電極積層工程と、
前記絶縁層を構成し前記結着剤を含む絶縁材スラリを前記電極材スラリの表面に積層する絶縁層積層工程と、を有することを特徴とする、二次電池の製造方法。
【請求項５】
請求項４に記載の二次電池の製造方法であって、
前記電極材スラリの前記溶媒は、水、プロトン性溶媒、もしくはケトン類を含み、
前記絶縁材スラリの前記結着剤は、ポリビニリデンフルオライド系ポリマーを含むことを特徴とする、二次電池の製造方法。
【発明の詳細な説明】
【技術分野】
【０００１】
本発明は、二次電池、及び二次電池の製造方法に関する。
【背景技術】
【０００２】
特許文献１には、二次電池製造方法に関する技術が開示されている。同文献の段落［００８４］には、「・・・正極シート状物２０１の両面同一位置に対する正極電極物質含有溶液２２０の間欠塗布操作、加熱による正極電極物質２２１の浸透固着操作と、電解、絶縁物質含有溶液２５０の連続塗布操作、加熱による電解、絶縁物質２５１の固着操作および負極シート状物２１１の両面同一位置に対する負極電極物質含有溶液２３０の間欠塗布操作、加熱による負極電極物質２３１の浸透固着操作と、電解、絶縁物質含有溶液２６０の連続塗布操作、加熱による電解、絶縁物質２６１の固着操作、正極シート状物２０３、負極シート状物２１３をニップ手段８５において積層挟持された状態で巻回手段８６の巻心軸９０-1に巻回せしめ所定の形状に形成し、巻心軸９０-1、９０-2の切り替えを行う切り替え操作および巻回操作を連続して行う」と記載されている。
【先行技術文献】
【特許文献】
【０００３】
【特許文献１】特開２００３−４５４９１号公報
【発明の概要】
【発明が解決しようとする課題】
【０００４】
二次電池の製造において、正極や負極の電極活物質を含む電極材スラリをキャリア材に塗布し、該電極材スラリの乾燥前に、電極材スラリ上に絶縁材料を含む絶縁材スラリを塗布することにより、電極層と絶縁層とを得る方法が考えられる。この技術では、乾燥工程を必要としない点において、特許文献１のように加熱により塗膜を乾燥させる工程を要する二次電池の製造方法に比べ、製造装置をコンパクト化することができるという利点がある。
【０００５】
しかしながら、電極材スラリと絶縁材スラリとが界面で混ざり合うことにより、電極層と絶縁層との間に混合層が生じ、混合層の分だけ絶縁層が薄くなる。絶縁層が薄くなることは、正極と負極との短絡の要因となる。
【０００６】
本発明は、上記の点に鑑みてなされたものであって、より性能のよい二次電池の提供を目的とする。
【課題を解決するための手段】
【０００７】
本願は、上記課題の少なくとも一部を解決する手段を複数含んでいるが、その例を挙げるならば、以下の通りである。
【０００８】
上記課題を解決するため、本発明の一態様に係る二次電池は、電極層と、絶縁層と、前記電極層と前記絶縁層との間に積層され、前記電極層に含まれる電極活物質と前記絶縁層に含まれる絶縁物質とを含む混合層と、を有し、前記絶縁層はフッ素を含有し、前記電極層はフッ素を実質的に含有しないことを特徴とする。
【発明の効果】
【０００９】
本発明によれば、より性能のよい二次電池を提供することができる。
【００１０】
上記した以外の課題、構成、及び効果は、以下の実施形態の説明により明らかにされる。
【図面の簡単な説明】
【００１１】
【図１】本実施形態における二次電池の概要を説明するための積層体の断面図である。
【図２】本実施形態の二次電池製造装置の一例を示す模式図である。
【図３】セルの断面構造の一例を示す図である。
【図４】実施例及び比較例で得た負極の電極層を含む積層体の断面のＳＥＭ像を示す図である。
【図５】時間経過に応じた電圧の測定結果を示す図である。
【図６】電極材スラリと絶縁材スラリとを連続して塗布した場合に起こり得る問題点を説明するための積層体の断面図である。
【発明を実施するための形態】
【００１２】
以下、図面に基づいて本発明の実施形態の例を説明する。以下の実施の形態では特に必要なとき以外は同一または同様な部分の説明を原則として繰り返さない。また、以下の実施の形態において、要素の数など（個数、数値、量、範囲などを含む）に言及する場合、特に明示した場合および原理的に明らかに特定の数に限定される場合などを除き、その特定の数に限定されるものではない。さらに、特定の数以上でも以下でも良いものとする。
【００１３】
また、以下の実施の形態において、その構成要素は、特に明示した場合および原理的に明らかに必須であると考えられる場合等を除き、必ずしも必須のものではないことは言うまでもない。また、以下の実施の形態において、構成要素等について、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲等についても同様である。
【００１４】
なお、実施の形態を説明するための全図において、同一の機能を有する部材には同一の符号を付す。また、構成を分かり易くするために、断面図であってもハッチングを省略する場合がある。
【００１５】
図６は、電極材スラリと絶縁材スラリとを連続して塗布した場合に起こり得る問題点を説明するための積層体の断面図である。積層体は二次電池に含まれる。積層体は、電極層１０と、絶縁層２０と、混合層３０と、集電箔４０とを有する。電極層１０は、正極活物質を含む正極層か、又は負極活物質を含む負極層である。
【００１６】
本図に示す積層体は、電極活物質１１と、結着剤１２とを含む電極材スラリを集電箔４０上に塗布し、絶縁物質２１と、結着剤２２とを含む絶縁材スラリを電極材スラリ上に連続して塗布することにより形成される。絶縁材スラリの塗布後、電極材スラリと絶縁材スラリとが界面で混ざり合い、混合層３０が発生する。
【００１７】
混合層３０は、電極層１０に含まれる電極活物質１１と、絶縁層２０に含まれる絶縁物質２１とを含む層である。混合層３０は、積層体に含まれる電極活物質１１の接平面のうち最も絶縁層２０に近く、かつ集電箔４０に平行な面と、積層体に含まれる絶縁物質２１の接平面のうち最も電極層１０に近く、かつ集電箔４０に平行な面との間に形成される層である。
【００１８】
混合層３０の厚みが増せば、相対的に絶縁層２０は薄くなる。絶縁層２０を介して正極と負極が形成されるため、絶縁層２０が薄くなると、正極と負極との短絡を招く。短絡が発生すると、二次電池が正常に動作しなくなり、電圧低下が起こる。また、二次電池に過度な電流が流れれば、発熱又は発火が生じるおそれが生じる。
【００１９】
図１は、本実施形態における二次電池の概要を説明するための積層体の断面図である。本実施形態における電極層１０を形成する電極材スラリは、絶縁材スラリの結着剤２２を析出させる。析出した結着剤２２により絶縁物質２１の電極層１０への移動が制限され、電極材スラリと絶縁材スラリの界面における混合が抑止される。これにより、混合層３０を従来に比べ薄く形成することができる。
【００２０】
以下、本実施形態の二次電池がリチウムイオン二次電池である例を用いて説明する。
【００２１】
＜電極材スラリ＞
【００２２】
電極材スラリは、正極層を形成するための正極用スラリか、又は負極層を形成するための負極用スラリである。正極用スラリは、正極活物質と、導電助剤と、結着剤と、溶媒とを含む。電極層１０が正極層である場合、先述の電極活物質１１は正極活物質である。
【００２３】
正極活物質には、例えばコバルト酸リチウムもしくはＭｎ（マンガン）などを含有するスピネル構造のリチウム含有複合酸化物、またはＮｉ（ニッケル）、Ｃｏ（コバルト）もしくはＭｎ（マンガン）を含む複合酸化物などを使用することができる。また、正極活物質には、オリビン型リン酸鉄などのオリビン型化合物を使用することもできる。ただし、正極活物質はこれらの材料に限定されず、他の材料を用いてもよい。マンガンを含有するスピネル構造のリチウム含有複合酸化物は熱的安定性に優れているため、例えば、安全性の高い電池を構成することができる。
【００２４】
また、正極活物質には、マンガンを含有するスピネル構造のリチウム含有複合酸化物のみを用いてもよいが、他の正極活物質を併用してもよい。他の正極活物質としては、例えば、Ｌｉ１＋ｘＭＯ２（−０．１＜ｘ＜０．１）で表わされるオリビン型化合物などが挙げられる。この式における金属Ｍの例としては、Ｃｏ（コバルト）、Ｎｉ（ニッケル）、Ｍｎ（マンガン）、Ａｌ（アルミニウム）、Ｍｇ（マグネシウム）、Ｚｒ（ジルコニウム）またはＴｉ（チタン）などが挙げられる。
【００２５】
また、正極活物質には、層状構造のリチウム含有遷移金属酸化物を用いることができる。層状構造のリチウム含有遷移金属酸化物の具体例としては、ＬｉＣｏＯ２またはＬｉＮｉ１−ｘＣｏｘ−ｙＡｌｙＯ２（０．１≦ｘ≦０．３、０．０１≦ｙ≦０．２）などを用いることができる。また、層状構造のリチウム含有遷移金属酸化物には、少なくともＣｏ、ＮｉおよびＭｎを含む酸化物などを用いることができる。Ｃｏ、ＮｉおよびＭｎを含む酸化物としては、例えば、ＬｉＭｎ１／３Ｎｉ１／３Ｃｏ１／３Ｏ２、ＬｉＭｎ５／１２Ｎｉ５／１２Ｃｏ１／６Ｏ２、または、ＬｉＮｉ３／５Ｍｎ１／５Ｃｏ１／５Ｏ２などが挙げられる。
【００２６】
なお、正極活物質の中心粒径は、１μｍ〜３０μｍであり、好ましくは５μｍ〜２０μｍである。
【００２７】
導電助剤は、正極電極膜に含有させる電子伝導助剤として用いるものであり、例えば、カーボンブラック、アセチレンブラック、グラファイト、カーボンファイバー、またはカーボンナノチューブなどの炭素材料を用いることができる。上記の炭素材料の中でも、添加量と導電性の効果、および塗布用正極合剤スラリの製造性の点から、アセチレンブラックが特に好ましい。
【００２８】
結着材は、電極層１０が正極層である場合、上記の電極活物質１１と導電助剤とを互いに結着させるバインダとして用いられる結着剤１２である。結着剤には、例えば、ポリビニリデンフルオライド系ポリマー、またはゴム系ポリマーなどを用いることができる。ポリビニリデンフルオライド系ポリマーは、例えば、主成分がモノマーであるビニリデンフルオライドを８０質量％以上含有する含フッ素モノマー群の重合体である。上記ポリマーは、２種以上を併用してもよい。また、本実施の形態の結着剤は、溶媒に溶解した溶液の形態で供されるものが好ましい。
【００２９】
上述のポリビニリデンフルオライド系ポリマーを合成するための含フッ素モノマー群としては、ビニリデンフルオライド、または、ビニリデンフルオライドと他のモノマーとの混合物で、ビニリデンフルオライドを８０質量％以上含有するモノマー混合物などが挙げられる。
【００３０】
他のモノマーとしては、例えば、ビニルフルオライド、トリフルオロエチレン、トリフルオロクロロエチレン、テトラフルオロエチレン、ヘキサフルオロプロピレン、またはフルオロアルキルビニルエーテルなどが挙げられる。
【００３１】
上記のゴム系ポリマーとしては、例えば、スチレンブタジエンゴム（ＳＢＲ：Styrene-Butadiene Rubber）、エチレンプロピレンジエンゴム、またはフッ素ゴムなどが挙げられる。
【００３２】
正極用スラリにおける結着剤の含有量は、乾燥後の電極層１０を基準として０．１質量％以上であって、１０質量％以下であることが望ましい。より好ましくは、結着剤の含有量は、０．３質量％以上であって、５質量％以下であることが望ましい。結着剤の含有量が少なすぎると、乾燥後の電極膜の機械的強度が不足し、電極層１０が集電箔４０から剥離する問題が生じる。また、結着剤の含有量が多すぎると、電極層１０中の電極活物質１１量が減少して、電池容量が低くなるおそれがある。
【００３３】
溶媒には、例えばＮ−メチル−２−ピロリドン（ＮＭＰ）、ジメチルスルホキシド、プロピレンカーボネート、ジメチルホルムアミド、もしくはγ−ブチロラクトンなどの非プロトン性極性溶媒、またはこれらの混合液を用いることができる。
【００３４】
負極用スラリは、負極活物質と、導電助剤と、結着剤と、増粘剤と、溶媒とを含む。電極層１０が負極層である場合、先述の電極活物質１１は負極活物質である。
【００３５】
負極活物質には、例えば天然黒鉛（鱗片状黒鉛）、人造黒鉛、または膨張黒鉛などの黒鉛材料を用いることができる。また、負極活物質には、ピッチを焼成して得られるコークスなどの易黒鉛化性炭素質材料を用いることができる。また、負極活物質には、フルフリルアルコール樹脂（ＰＦＡ：Poly Furfuryl Alcohol）またはポリパラフェニレン（ＰＰＰ：Poly-Para-Phenylen）などと、フェノール樹脂とを低温焼成して得られる非晶質炭素などの難黒鉛化性炭素質材料を用いることができる。
【００３６】
また、上述の炭素材料の他に、Ｌｉ（リチウム）またはリチウム含有化合物なども、負極活物質として用いることができる。このリチウム含有化合物としては、Ｌｉ−Ａｌなどのリチウム合金、または、Ｓｉ（シリコン）、Ｓｎ（スズ）などのＬｉ（リチウム）と合金化が可能な元素を含む合金が挙げられる。
【００３７】
負極活物質の中心粒径は、１μｍ〜３０μｍであり、好ましくは５μｍ〜２０μｍである。
【００３８】
導電助剤は、負極電極膜に含有させる電子伝導助剤として用いるものであり、例えば、カーボンブラック、アセチレンブラック、グラファイト、カーボンファイバー、またはカーボンナノチューブなどの炭素材料を用いることができる。上記の炭素材料の中でも、添加量と導電性の効果、および塗布用負極合剤スラリの製造性の点から、アセチレンブラックが特に好ましい。
【００３９】
結着材は、電極層１０が負極層である場合、上記の電極活物質１１と導電助剤とを互いに結着させるバインダとして用いられる結着剤１２である。結着剤には、例えば、ゴム系ポリマーなどを用いることができる。ゴム系ポリマーとしては、例えば、スチレンブタジエンゴム（ＳＢＲ：Styrene-Butadiene Rubber）、エチレンプロピレンジエンゴム、またはフッ素ゴムなどを用いることができる。増粘剤には、カルボキシメチルセルロース（ＣＭＣ）等を用いることができる。
【００４０】
また、溶媒には、絶縁材スラリの結着剤を析出させる性能のものを用いる。例えば、溶媒には、水やエタノール、イソプロピルアルコール、ブチルアルコールなどのプロトン性溶媒、あるいはアセトンなどのケトン類もしくはこれらの混合液を用いることが可能である。
【００４１】
＜絶縁材スラリ＞
【００４２】
絶縁材スラリは、絶縁物質２１と、結着剤２２と、溶媒とを含む。
【００４３】
絶縁物質２１は、絶縁体の粒子であって、例えばアルミナ（Ａｌ２Ｏ３）またはシリカ（ＳｉＯ２）などの無機酸化物、又はポリプロピレンまたはポリエチレンの微粒子を使用することができる。
【００４４】
なお、上述の絶縁物質２１により、絶縁層２０にシャットダウン性を持たせることもできる。絶縁層２０は多孔質フィルムであり、完成したリチウムイオン二次電池においては、絶縁層２０の空孔内に電解液が保持され、電極間のリチウムイオン伝導の通路を構成する。ここでいうシャットダウン性とは、リチウムイオン二次電池が異常発熱した場合に、絶縁層２０が溶融して孔を塞ぐ機能を指す。このシャットダウン機能により、絶縁層２０内におけるリチウムイオンの透過を遮断することで、電池内の反応が停止し、電池温度のさらなる上昇を防ぐことができる。
【００４５】
結着剤２２は、上述の絶縁物粒子を互いに結着させるためのバインダとして用いられる。結着剤２２は、電極材スラリの溶媒により析出する性能を有するものを用いる。例えば、結着剤２２には、ポリビニリデンフルオライド系ポリマーなどを用いることができる。ポリビニリデンフルオライド系ポリマーは、例えば、主成分がモノマーであるビニリデンフルオライドを８０質量％以上含有する含フッ素モノマー群の重合体である。上記ポリマーは、２種以上を併用してもよい。また、本実施形態の結着剤２２は、溶媒に溶解した溶液の形態で供されるものが好ましい。
【００４６】
上記ポリビニリデンフルオライド系ポリマーを合成するための含フッ素モノマー群としては、ビニリデンフルオライド、または、ビニリデンフルオライドと他のモノマーとの混合物で、ビニリデンフルオライドを８０質量％以上含有するモノマー混合物などが挙げられる。
【００４７】
他のモノマーとしては、例えば、ビニルフルオライド、トリフルオロエチレン、トリフルオロクロロエチレン、テトラフルオロエチレン、ヘキサフルオロプロピレン、またはフルオロアルキルビニルエーテルなどが挙げられる。
【００４８】
溶媒には、Ｎ−メチル−２−ピロリドン（ＮＭＰ）、ジメチルスルホキシド、プロピレンカーボネート、ジメチルホルムアミド、もしくはγ−ブチロラクトンなどの非プロトン性極性溶媒、またはこれらの混合液を用いることができる。
【００４９】
＜積層体＞
【００５０】
積層体を得るために、集電箔４０の表面に電極材スラリを塗布し、電極材スラリ上に絶縁材スラリを塗布する。その際、電極材スラリの溶媒により絶縁層２０の結着剤２２が析出する。その結果、絶縁層２０に含まれるフッ素成分が絶縁層２０内に留まり、フッ素成分の電極層１０内への滲出が抑止される。そのため、絶縁層２０はフッ素を含有し、電極層１０は実質的にフッ素を含有しない。
【００５１】
なお、「実質的に含有しない」とは、フッ素成分が、不純物として不可避的に含有される濃度を超えて、二次電池の特性に影響を及ぼす構成成分として含有されないことを意味する。
【００５２】
電極層１０が実質的にフッ素を含有しないか否かは、エネルギー分散型Ｘ線分析機器を用いて測定することができる。エネルギー分散型Ｘ線分析機器の定量分析において、定量下限値を質量百分率で１．０％とする機器が見られるが、当該機器を用いてフッ素が測定されなければ、電極層１０は実質的にフッ素を含有しないといえる。従って、本実施形態における二次電池は、絶縁層２０のフッ素含有量が質量百分率で１．０％以上であるのに対し、電極層１０のフッ素含有量は質量百分率で１．０％未満であるといえる。
【００５３】
なお、本発明の後述する実施例において、エネルギー分散型Ｘ線分析機器を用いて電極層１０及び絶縁層２０の測定を行ったが、絶縁層２０ではフッ素の測定が可能であったのに対し、電極層１０ではフッ素を測定することができなかった。
【００５４】
また、混合層３０の厚さは、電極層１０内の電極活物質１１の平均粒径以下であることが望ましい。混合層３０が電極活物質１１の平均粒径を超えると、混合層３０内に電極活物質１１が浮遊する。混合層３０内に浮遊した電極活物質１１は電極として機能しないため、混合層３０が電極活物質１１の平均粒径を超えた場合、電極材スラリに混入させた電極活物質１１の量に応じた性能が得られなくなる可能性が生じる。
【００５５】
＜二次電池の製造工程＞
【００５６】
図２は、本実施形態の二次電池製造装置の一例を示す模式図である。本図では、キャリア材である集電箔４０の片面に電極材スラリと絶縁材スラリを塗布する製造工程例を示すものである。二次電池製造装置は、ローラー１０１・１０２・１０３・１０４・１０５と、電極材スラリ塗布ノズル１２１と、絶縁材スラリ塗布ノズル１２３と、乾燥炉１３０とを有する。
【００５７】
電極材スラリ塗布ノズル１２１には、電極材スラリ１２２が蓄積されている。また、絶縁材スラリ塗布ノズル１２３には、絶縁材スラリ１２４が蓄積されている。
【００５８】
まず、ローラー１０１から送り出された集電箔４０上に、電極材スラリ塗布ノズル１２１が電極材スラリ１２２を塗布する（電極層積層工程）。連続して、電極材スラリ１２２上に、絶縁材スラリ塗布ノズル１２３が絶縁材スラリ１２４を塗布する（絶縁層積層工程）。なお、絶縁材スラリ１２４の塗布に当たり、集電箔４０上の電極材スラリ１２２に圧力を加えないよう、コーティングギャップを調整することが望ましい。
【００５９】
その後、電極材スラリ１２２及び絶縁材スラリ１２４が塗布された集電箔４０は乾燥炉１３０に搬送される。乾燥炉１３０内で、電極材スラリ１２２と絶縁材スラリ１２４とを乾燥させる。その結果、集電箔４０上に電極層１０と絶縁層２０とが形成される。また、電極材スラリ１２２と絶縁材スラリ１２４が界面で混ざり合い、混合層３０が形成される。その後、ローラー１０５に巻き取られた集電箔４０は、プレスされ、セルのサイズに切断される。
【００６０】
図３は、セルの断面構造の一例を示す図である。図３は、負極集電箔５１上に負極電極層５２と絶縁層２０とが形成され、正極集電箔５３上に正極電極層５４が形成されている状態を示す。本図に示すように、絶縁層２０と正極電極層５４とを積層してセルを組み立てる。その後、組み立てたセルをケースに入れて電解液を注入し、真空雰囲気下で電解液注入口を封止する。
【００６１】
なお、二次電池の製造方法はこれに限定されない。例えば、正極電極層５４に絶縁層２０を形成してもよい。また、絶縁層２０は、正極と負極との電気的な接触を防止する機能に加え、半固体の電解質層として機能してもよい。その場合においても、電極層１０を形成する電極材スラリの溶媒により、絶縁層２０の結着剤２２が析出し、混合層３０の厚みの増加が抑制される。
【００６２】
本実施形態により、電極材スラリ上に絶縁材スラリを塗布する製造工程を用いて製造される二次電池において、混合層３０が薄くなるよう積層することができ、より性能のよい二次電池を提供することができる。
【００６３】
＜実施例＞
【００６４】
次に、本発明の実施例及び比較例について説明する。なお、本発明はこれら実施例に限定されるものではない。
【００６５】
まず、正極活物質と、導電助剤と、溶媒と、結着剤とを混練し、正極用の電極材スラリを作製した。正極活物質としてＬｉＭｎ１／３Ｎｉ１／３Ｃｏ１／３Ｏ２の粉末を用い、導電助剤としてカーボンブラックを用いた。溶媒としてＮ−メチル−２−ピロリドン（ＮＭＰ）を用い、結着剤としてポリフッ化ビニリデン（ＰＶＤＦ）を用いた。
【００６６】
また、負極活物質と、導電助剤と、溶媒と、結着剤１２と、増粘剤とを混練し、負極用の電極材スラリを作製した。負極活物質として、平均粒径１０μｍの球状黒鉛の粉末を用いた。また、導電助剤としてアセチレンブラックを用いた。溶媒として水を用い、結着剤１２としてスチレンブタジエンゴム（ＳＢＲ）を用い、増粘剤としてカルボキシメチルセルロース（ＣＭＣ）を用いた。
【００６７】
また、絶縁物質２１と、溶媒と、結着剤２２と、を混練し、絶縁材スラリを作製した。絶縁物質２１として二酸化シリコンの微粒子を用い、溶媒としてＮ−メチル−２−ピロリドン（ＮＭＰ）を用い、結着剤２２としてポリフッ化ビニリデン（ＰＶＤＦ）を用いた。
【００６８】
次に、図２に示す二次電池製造装置を用いて、積層体を得た。具体的には、集電箔４０上に負極の電極材スラリを塗布し、電極材スラリ上に絶縁材スラリを塗布することにより、負極の電極層１０及び絶縁層２０を含む積層体を得た。その後、乾燥炉１３０にて乾燥させ、プレスした後にセルのサイズに切断した。
【００６９】
なお、先述したように、定量下限値が１．０％であるエネルギー分散型Ｘ線分析機器を用いて積層体の電極層１０及び絶縁層２０の測定を行ったところ、絶縁層２０ではフッ素が測定されたのに対し、電極層１０ではフッ素を測定することができなかった。
【００７０】
また、集電箔４０上に正極の電極材スラリを塗布し、正極の電極層を含む積層体を得た。その後積層体を乾燥させ、負極の電極層１０を含む積層体と同様にプレスし、セルのサイズに切断した。
【００７１】
負極の電極層１０を含む積層体と、正極の電極層１０を含む積層体とを、正極の電極層１０と絶縁層２０とが接するように重ね、ケースに入れた。ケース内に電解液を注入し、真空雰囲気下で電解液注入口を封止して、二次電池を作製した。
【００７２】
＜比較例＞
【００７３】
本比較例では、実施例と同様に、正極用の電極材スラリ及び負極用の電極材スラリを得た。また、二酸化シリコンの微粒子を絶縁物質２１として用い、水を溶媒として用い、スチレンブタジエンゴム（ＳＢＲ）を結着剤２２として用い、カルボキシメチルセルロース（ＣＭＣ）を増粘剤として用いて、絶縁材スラリを作製した。
【００７４】
次に、実施例と同様に、図２に示す二次電池製造装置を用いて、負極の電極層１０を含む積層体を得た。その後、実施例と同様に、正極の電極層１０を含む積層体を得て、正極の電極層１０を含む積層体及び負極の電極層１０を含む積層体を用いて実施例と同様に二次電池を作製した。
【００７５】
＜混合層の比較＞
【００７６】
図４は、実施例及び比較例で得た負極の電極層１０を含む積層体の断面のＳＥＭ像を示す図である。図４（Ａ）が実施例の積層体の断面のＳＥＭ像であって、図４（Ｂ）が比較例の積層体のＳＥＭ像である。実施例の積層体は、電極層１０と絶縁層２０との境界が直線に近く、境界が明瞭であることを確認することができる。比較例の積層体は、電極層１０と絶縁層２０との境界が不明瞭である。これは、電極活物質１１と絶縁物質２１が混合していることにより、混合層３０の厚みが実施例の積層体に比べて厚いことを意味している。
【００７７】
なお、実施例の混合層３０の厚さは７μｍであり、比較例の混合層３０の厚さは４２μｍであった。従って、実施例の混合層３０の厚みは、電極層１０に含まれる負極活物質の平均粒径以下であった。また、実施例の積層体における混合層３０は、比較例の積層体における混合層３０よりも薄く形成することができることが分かった。
【００７８】
＜特性試験結果の比較＞
【００７９】
実施例及び比較例で得た二次電池に対して特性試験を実施した。それぞれの二次電池に対し、セルの初期化をするために、充放電を３回繰り返し、その後５０％の充電を行い、常温下の５日間のセルの電圧低下を測定した。
【００８０】
図５は、時間経過に応じた電圧の測定結果を示す図である。実施例における二次電池は、時間経過による電圧値の低下が見られなかった。一方、比較例における二次電池では、時間が経過するにつれて電圧値が低下していた。この測定結果により、比較例における二次電池の内部で短絡が発生したことが分かった。
【００８１】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。
【００８２】
なお、上述の実施形態では、リチウムイオン二次電池を例に挙げて説明を行ったが、本実施形態はリチウムイオン二次電池に限定されるものではなく、要旨を逸脱しない範囲で適宜変更が可能である。例えば、正極、負極、及び正極と負極とを電気的に分離する絶縁層を備える蓄電デバイス（例えば他の二次電池、及びキャパシタ等）に適用することができる。
【符号の説明】
【００８３】
１０：電極層、１１：電極活物質、１２・２２：結着剤、２０：絶縁層、２１：絶縁物質、３０：混合層、４０：集電箔、５１：負極集電箔、５２：負極電極層、５３：正極集電箔、５４：正極電極層、１０１・１０２・１０３・１０４・１０５：ローラー、１２１：電極材スラリ塗布ノズル、１２２：電極材スラリ、１２３：絶縁材スラリ塗布ノズル、１２４：絶縁材スラリ、１３０：乾燥炉、
【図１】
2018098050.tif 000003
【図２】
2018098050.tif 000004
【図３】
2018098050.tif 000005
【図４】
2018098050.tif 000006
【図５】
2018098050.tif 000007
【図６】
2018098050.tif 000008